(57)【要約】【課題】耐火被覆構造物を容易かつ迅速に補修する方法および補修した耐火被覆構造物を提供する。【解決手段】火災などによって劣化した既設の耐火被覆材を高圧水により除去した後に、除去部分を新たな耐火被覆材によって被覆することを特徴とし、劣化した耐火被覆材に吹き付ける高圧水として例えば耐火被覆材の表面で２０ＭＰａ〜３００ＭＰａの水圧を有する高圧水を吹き付ける耐火被覆構造物の補修方法および補修した耐火被覆構造物であり、本発明の耐火被覆構造物の補修方法によれば、耐火性能を容易に回復させることができ。また本補修方法は高圧水を用いるので作業が迅速であり、しかも鋼板パネルを交換する従来の方法に比べて容易に実施できるので適用対象が広く、無定形の耐火被覆材により被覆されている耐火被覆構造体にも適用できる。【選択図】  なし【特許請求の範囲】
【請求項１】
耐火被覆構造物の補修方法であって、劣化した既設の耐火被覆材を高圧水により除去した後に、除去部分を新たな耐火被覆材によって被覆することを特徴とする耐火被覆構造物の補修方法。
【請求項２】
劣化した耐火被覆材に吹き付ける高圧水の圧力が、耐火被覆材の表面で２０ＭＰａ〜３００ＭＰａであることを請求項１に記載する補修方法。
【請求項３】
耐火被覆材が火災によって劣化したものである請求項１または２に記載する補修方法。
【請求項４】
劣化した既設の耐火被覆材を高圧水により除去した後に、除去部分を新たな耐火被覆材によって被覆したことを特徴とする補修した耐火被覆構造物。
【発明の詳細な説明】
【０００１】
【発明の属する技術分野】
本発明は、劣化した耐火被覆材部分を迅速に補修する耐火被覆構造物の補修技術に関するものである。特に、火災により耐火性能が低下した耐火被覆材を迅速かつ効率よく除去して新たな耐火被覆材に取り替える耐火被覆構造物の補修技術に関する。
【０００２】
【従来の技術】
耐火被覆構造物は、鉄筋コンクリートや鋼材等からなる構造物を火災により高温になることから保護するために、耐火被覆材による耐火被覆を施した構造物である。この耐火被覆材は例えば気泡や空隙を含有する軽量骨材や吸熱物質、高温下で発泡する物質などを含有しており、気泡や空隙を含有する軽量骨材によって熱伝導率を下げ、また水酸化アルミニウム等のように脱水による吸熱反応を生じて温度上昇を抑制し、さらに発泡剤が火災時の熱で発泡することによって耐火被覆材層の熱伝導率を小さくして耐火性能を高めている。このため、耐火被覆構造体が火災を受けると、耐火被覆材中の吸熱物質や発泡物質が吸熱し、発泡してしまうので、火災を受けた後の耐火被覆材は耐火性能が大幅に低下する。あるいは耐火被覆材と構造物表面との密着性が部分的に劣化して補修を必要とする場合がある。
【０００３】
このような劣化した耐火被覆材を補修して耐火性能を回復させる方法として、耐火被覆材を鋼板パネルによって形成し、火災等を受けた部分の鋼板パネルを交換する補修方法が提案されている（特許文献１参照。）。しかし、耐火被覆材は耐火モルタル等のように塗布や吹き付け等によって施工される無定形材料も多く、このような耐火被覆材については上記補修方法を適用することができない。
【０００４】
【特許文献１】特開平８−２７７６０２号公報
【０００５】
【発明が解決しようとする課題】
本発明は、耐火被覆構造体の補修について、従来の上記問題を解決したものであり、無定形の耐火被覆材についても、火災により耐火性能が低下したものを迅速に除去して新たな耐火被覆材を施工して耐火性能を回復させることができる補修方法、およびこの補修方法によって再び耐火性能を高めた耐火被覆構造物を提供するものである。
【０００６】
【課題を解決するための手段】
本発明によれば、以下の構成からなる耐火被覆構造物の補修方法および補修した構造物に関する。
（１）耐火被覆構造物の補修方法であって、劣化した既設の耐火被覆材を高圧水により除去した後に、除去部分を新たな耐火被覆材によって被覆することを特徴とする耐火被覆構造物の補修方法。
（２）劣化した耐火被覆材に吹き付ける高圧水の圧力が、耐火被覆材の表面で２０ＭＰａ〜３００ＭＰａであることを上記（１）に記載する補修方法。
（３）耐火被覆材が火災によって劣化したものである上記（１）または（２）に記載する補修方法。
（４）劣化した既設の耐火被覆材を高圧水により除去した後に、除去部分を新たな耐火被覆材によって被覆したことを特徴とする補修した耐火被覆構造物。
【０００７】
【発明の実施の形態】
以下、本発明を実施形態に基づいて詳細に説明する。
本発明の耐火被覆構造物の補修方法は、劣化した既設の耐火被覆材を高圧水により除去した後に、除去部分を新たな耐火被覆材によって被覆することを特徴とする。本発明において耐火被覆構造物とは、耐火被覆材により被覆した構造物を云い、特には限定されない。例えばコンクリート、金属、樹脂等やこれらの２種以上を複合したものからなる構造物、特に鉄筋コンクリートや鋼材からなる構造物に耐火被覆材により被覆したものが挙げられる。この例としては、例えば、耐火被覆を施したトンネル、耐火被覆を施した橋梁、耐火被覆を施したビル等がある。
【０００８】
本発明で云う耐火被覆材とは、耐火性能を有する被覆材であれば特には限定されない。例えば耐火モルタル、耐火塗料、吹付けロックウール、珪酸カルシウム板、石膏ボード等が挙げられ、これらを組み合わせたものでもよい。劣化した耐火被覆材とは火災等を受けて耐火性能が低下したもの、物理的な衝撃当によって耐火被覆材が部分的に剥離し又は亀裂を生じたもの、あるいは耐火性能が低下した虞のあるものなどが広く含まれる。
【０００９】
本発明の補修方法は上記劣化した耐火被覆材に高圧水を吹き付けて構造物表面から剥離させ、これを高圧水により除去する。この高圧水はポンプ等により圧力を高めた水であり、ウォータージェットなどと呼ばれることもある。この高圧水の圧力は２０ＭＰａ〜３００ＭＰａが好ましく、８０ＭＰａ〜３００ＭＰａがさらに好ましい。より好ましくは、８０ＭＰａ〜２３０ＭＰａである。水圧が２０ＭＰａ未満では劣化した耐火被覆材を除去しきれない場合があるので好ましくない。一方、水圧が３００ＭＰａを超えると耐火被覆材の下側にある鉄筋コンクリート等の下地（以下、単に下地という）の損傷が大きくなり、健全な下地の補修工程が必要になる場合があるので好ましくない。８０ＭＰａ以上の水圧であれば耐火被覆材を除去するのに要する時間が短いので好ましいが、水圧が２３０ＭＰａを超えると耐火被覆材に与える衝撃が強い。そのため、劣化していない周囲の健全な耐火被覆材や下地も除去する割合が高く、また、耐火被覆材を設けるために付随する取付け金具や金網等も損傷し易いので注意を要する。劣化した耐火被覆材の状態に応じて高圧水の圧力を調整すれば、周囲の健全な耐火被覆材が剥離する量を抑えつつ劣化した耐火被覆材を効率よく除去することができる。
【００１０】
劣化した耐火被覆材を除去するには、この耐火被覆材の外観が変色ないし変形しているものはその部分に高圧水を吹き付け、また外観の変化が少ないもの或いは外観により耐火被覆材が劣化しているか否か判別し難いものは予め除去する範囲をマーキングしておくのが好ましい。なお、従来は劣化した被覆材を斫り除去する方法が知られているが、火災などによって劣化した耐火被覆材には気泡等を含む軽量骨材や発泡物質などが含まれているので斫りによる衝撃が緩和され易く、斫りによって効率よく耐火被覆材を除去するのは難しい。
【００１１】
本発明の補修方法は、劣化した耐火被覆材を除去した後に、この除去部分を新たな耐火被覆材によって覆う。この新たに設ける耐火被覆材は耐火性能を有する被覆材であれば良く、特には限定されない。この耐火被覆材としては、例えば、耐火モルタル、耐火塗料、吹付けロックウール、珪酸カルシウム板、石膏ボード等が挙げられ、耐火塗料、耐火モルタル等の無定形の耐火被覆材が好適である。このような無定形の耐火被覆材は高圧水により除去された部分の形状に合わせて耐火被覆材層を形成し易いので好ましい。
【００１２】
耐火被覆材が耐火モルタル等の無定形の耐火被覆材であるものについては、高圧水によって除去した部分に新たな耐火モルタル等の無定形の耐火被覆材を施工して修復すれば、耐火被覆構造体の表面を平坦にし易いので更に好ましい。また耐火被覆材を被覆する前後に、高圧水の吹き付けによって生じた下地の凹凸を無くすように、予め下地をモルタルやパテ等により修復しても良い。除去部分に新たな耐火被覆材を被覆する方法は限定されない。例えば、吹き付け、鏝塗、刷毛塗、ローラー塗、乾式パネルの取付け等が挙げられ、これらを併用しても良い。
【００１３】
【実施例】
〔実施例１：耐火モルタル層除去試験〕
コンクリートブロックの表面（３０ｃｍ×３０ｃｍ）に３０ｍｍの厚みで湿式耐火被覆材層を均一に設けた。この耐火被覆材は市販の湿式耐火被覆材（製品名：太平洋フェンドライトＭＩＩ、太平洋マテリアル社製品、膨張バーミキュライトおよびポルトランドセメント含有）を水と練り混ぜたものである。このときコンクリートブロック表面にステンレス製の金網を配設し、この金網が隠れるように湿式耐火被覆材を被せた。なお、湿式耐火被覆材表面から金網までの距離は１５ｍｍである。この湿式耐火被覆材表面に火炎をあてて最高温度１２００℃に加熱した。この加熱によって耐火性能が劣化した耐火被覆構造物の模擬試験体（火災履歴のある試験体Ａ）について本発明の補修方法を施した。また、上記加熱を行わない耐火被覆構造物の模擬試験体（火災履歴のない試験体Ｂ）を比較基準として用いた。
【００１４】
これらの試験体Ａ、Ｂに対して表１に示す圧力の水を吹き付けて湿式耐火被覆材を剥離して除去した。湿式耐火被覆材を除去するのに要する時間を表１に示した。この試験の結果から、火災を受けた湿式耐火被覆材層と火災を受けていない湿式耐火被覆材層では、高圧水によって除去される時間が大幅に異なり、概ね火災を受けた湿式耐火被覆材層を選択的に除去できることが確認された。
【００１５】
【表１】
2004346633.tif 000002
【００１６】
〔実施例２〕
〔実施例２：耐火試験〕
実施例１で湿式耐火被覆材層を圧力１５０ＭＰａの高圧水で除去した火災履歴有りの試験体Ａの湿式耐火被覆材層を除去した面に、水と練り混ぜた湿式耐火被覆材（製品名：太平洋フェンドライトＭＩＩ、太平洋マテリアル社製品、膨張バーミキュライトおよびポルトランドセメント含有）を吹き付け、新たに３０ｍｍの厚みで湿式耐火被覆材層を設けて試験体Ｃを作製した。この時、ステンレス製の金網は、目視および指圧により確認したところ強度低下及び変形が著しくなかったので、除去することなくそのまま使用した。また、コンクリートと湿式耐火被覆材層の界面に熱電対を設置した。なお、新たな湿式耐火被覆材層表面から金網までの距離は１５ｍｍである。作製した試験体Ｃを２８日間大気中で養生した後、この試験体Ｃの湿式耐火被覆材層に火炎をあてて最高温度１２００℃に加熱した。この時の加熱曲線は図１に示すとおりのＲＡＢＴ曲線を用いた。
【００１７】
この耐火試験の結果、湿式耐火被覆材層とコンクリートとの界面の温度、すなわちコンクリート表面温度は、図２に示すとおり、最高温度２２０℃以下にできることが確認できた。また、加熱後の試験体Ｃにおいて、湿式耐火被覆材層とコンクリートとの剥離は生じていなかった。加熱後の試験体Ｃの湿式耐火被覆材層表面に圧力１００ＭＰａの高圧水を吹き付けて湿式耐火被覆材層を除去した後、目視によりコンクリート表面の状態を確認した。この結果、コンクリート表面の状態は、異常がないことが確認された。
【００１８】
【発明の効果】
本発明の耐火被覆構造物の補修方法によれば、火災などによって劣化した部分の耐火被覆材を高圧水によって取り除き、この除去部分を新たな耐火被覆材によって覆うことによって耐火性能を容易に回復させることができる。本補修方法は高圧水を用いるので作業が迅速であり、しかも鋼板パネルを交換する従来の方法に比べて容易に実施できるので適用対象が広く、無定形の耐火被覆材により被覆されている耐火被覆構造体にも適用できる。
【図面の簡単な説明】
【図１】実施例２の加熱曲線を示すグラフ
【図２】実施例２のコンクリート表面温度を示すグラフ
【図１】
2004346633.tif 000003
【図２】
2004346633.tif 000004